(57)【要約】【課題】  誘電層または導電層に対する界面力が向上した多孔ＳｉＣＯＨ層を含む半導体電子デバイス構造を提供する。【解決手段】  機械的強度を向上させたＳｉＣＯＨ層を含む構造を形成するための構造および方法を開示する。この構造は、誘電材料層または導電材料層を有する基板と、誘電材料層または導電材料層上の実質的に炭素を有しない酸化物層と、酸化物層上の傾斜遷移層であって、酸化物層との界面において実質的に炭素を有さず、多孔ＳｉＯＨ層に向かって徐々に炭素が増大していく、傾斜遷移層と、層全体に均質な組成を有する、傾斜遷移層上の多孔ＳｉＣＯＨ（ｐＳｉＣＯＨ）層と、を含む。この方法は、傾斜遷移層において、炭素濃度にピークが存在せず、酸素濃度にディップ（一時的低下）が存在しないプロセスを含む。【選択図】図２
2010522433.tif 000002
【特許請求の範囲】
【請求項１】
異なる層間の界面力を向上させるための方法であって、
誘電または導電材料層（１４）を有する基板（１２）を用意するステップと、
前記誘電または導電材料層（１４）上に、実質的に炭素を有しない酸化物層（２８）を形成するステップと、
前記酸化物層上に傾斜遷移層（３０）を形成するステップであって、前記傾斜遷移層が、前記酸化物層との界面において実質的に炭素を有さず、多孔ＳｉＯＨ層（２０）に向かって徐々に炭素が増大していく、前記ステップと、
前記傾斜遷移層上に多孔ＳｉＣＯＨ層（２０）を形成するステップであって、前記多孔ＳｉＯＨ層がこの層全体に均質かつ均一の組成を有する、前記ステップと、
を含む、方法。
【請求項２】
前記酸化物層において炭素の濃度が３原子パーセント未満である、請求項１に記載の方法。
【請求項３】
前記酸化物層において炭素の濃度が０．１原子パーセント未満である、請求項１に記載の方法。
【請求項４】
前記傾斜遷移層において炭素濃度にピークが存在しない、請求項１に記載の方法。
【請求項５】
前記傾斜遷移層において酸素濃度に一時的低下も谷も存在しない、請求項１に記載の方法。
【請求項６】
前記酸化物層を形成するステップ、傾斜遷移層を形成するステップ、および多孔ＳｉＣＯＨ層を形成するステップが、ステップ間にプラズマを中断することなくプラズマ増強化学気相付着プロセスによって実行される、請求項１に記載の方法。
【請求項７】
異なる層間の界面力を向上させるための方法であって、
ａ）誘電または導電材料層（１４）を有する基板（１２、４０）を用意するステップと、
ｂ）前記誘電または導電材料層上に、実質的に炭素を有しない酸化物層（２８、４４）を形成するように、第１の時間期間にわたって酸素およびＳｉＣＯＨ前駆物質流をチャンバ内に導入するステップと（図５〜図７）、
ｃ）前記酸化物層上に傾斜遷移層（３０、４６）を形成するように、前記酸素流を維持しながら、前記ＳｉＣＯＨ前駆物質流を所定量まで徐々に増大させると共に、第２の時間期間にわたって前記チャンバ内にポロゲン前駆物質流を導入し所定量まで徐々に増大させるステップであって、前記傾斜遷移層が、前記酸化物層との界面において実質的に炭素を有さず、多孔ＳｉＯＨ層に向かって徐々に炭素が増大していく、前記ステップと（図５〜図７）、
ｄ）前記傾斜遷移層上に多孔ＳｉＣＯＨ層（２０、４８）を形成するように、第３の時間期間にわたって前記チャンバ内の前記ＳｉＣＯＨ前駆物質およびポロゲン前駆物質流を前記所定量に維持しながら、前記酸素流を所定値まで急激に低減させるステップであって、前記多孔ＳｉＯＨ層がこの層全体に均質な組成を有する、前記ステップと（図５〜図７）、
を含む、方法。
【請求項８】
前記酸化物層において炭素の濃度が３原子パーセント未満である、請求項７に記載の方法。
【請求項９】
前記酸化物層において炭素の濃度が０．１原子パーセント未満である、請求項７に記載の方法。
【請求項１０】
前記傾斜遷移層において炭素濃度にピークが存在しない、請求項７に記載の方法。
【請求項１１】
前記傾斜遷移層において酸素濃度に一時的低下も谷も存在しない、請求項７に記載の方法。
【請求項１２】
前記酸化物層を形成するステップ、傾斜遷移層を形成するステップ、および多孔ＳｉＣＯＨ層を形成するステップが、ステップ間にプラズマを中断することなくプラズマ増強化学気相付着プロセスによって実行される、請求項７に記載の方法。
【請求項１３】
前記酸化物層を形成するステップｂ）が、前記基板チャンバでなく分流ラインに対する前記ポロゲン流を用いて実行される、請求項７に記載の方法。
【請求項１４】
前記酸化物層を形成するステップｂ）が電力密度を低くして実行され、後のステップがもっと高い電力密度で実行される、請求項７に記載の方法。
【請求項１５】
前記ステップｃ）が、前記ＳｉＣＯＨ前駆物質流を毎秒５００から１５００ミリグラム／分の間の増大率で徐々に増大させることを含み、更に、前記ポロゲン前駆物質流を毎秒１００から６００ミリグラム／分の間の増大率で徐々に増大させることを含む（図５〜図７）、請求項７に記載の方法。
【請求項１６】
全てのステップが、Ｈｅキャリア・ガス流を１００から１０，０００ｓｃｃｍまでの範囲で用いることを含み、前記ステップｂ）が、ＳｉＣＯＨ前駆物質流を毎分１００から１０００ミリグラムの範囲で用い、前記ステップｄ）が、ＳｉＣＯＨ前駆物質流を毎分５００から５０００ミリグラムの範囲で用い、ポロゲン前駆物質流を毎分５００から５０００ミリグラムの範囲で用いることを含む（図５〜図７）、請求項７に記載の方法。
【請求項１７】
異なる層間の界面力を向上させるための方法であって、
ａ）誘電または導電材料層（１４）を有する基板（１２、４０）を用意するステップと、
ｂ）前記誘電または導電材料層上に、実質的に炭素を有しない酸化物層（２８、４４）を形成するように、第１の時間期間にわたって酸素流およびＳｉＣＯＨ前駆物質流をチャンバ内に導入するステップであって、前記酸素およびＳｉＣＯＨ前駆物質流が、開始時間、終了時間、および前記第１の時間期間中の増大率について別個に調節可能である、前記ステップと（図５〜図７）、
ｃ）前記酸化物層上に傾斜遷移層（３０、４６）を形成するように、前記酸素流を維持しながら、前記ＳｉＣＯＨ前駆物質流を所定量まで徐々に増大させると共に、第２の時間期間にわたって前記チャンバ内にポロゲン前駆物質流を導入し所定量まで徐々に増大させるステップであって、前記傾斜遷移層が、前記酸化物層との界面において実質的に炭素を有さず、多孔ＳｉＯＨ層に向かって徐々に炭素が増大していき、前記酸素、ＳｉＣＯＨ前駆物質、およびポロゲン前駆物質流が、開始時間、終了時間、および前記第２の時間期間中の増大率について別個に調節可能である、前記ステップと（図５〜図７）、
ｄ）前記傾斜遷移層上に多孔ＳｉＣＯＨ層（２０、４８）を形成するように、第３の時間期間にわたって前記チャンバ内の前記ＳｉＣＯＨ前駆物質およびポロゲン前駆物質流を前記所定量に維持しながら、前記酸素流を所定値まで急激に低減させるステップであって、前記多孔ＳｉＯＨ層がこの層全体に均質な組成を有し、前記酸素、ＳｉＣＯＨ前駆物質、およびポロゲン前駆物質流が、開始時間、終了時間、および前記第３の時間期間中の増大率について別個に調節可能である、前記ステップと（図５〜図７）、
を含む、方法。
【請求項１８】
前記酸化物層において炭素の濃度が３原子パーセント未満である、請求項１７に記載の方法。
【請求項１９】
前記酸化物層において炭素の濃度が０．１原子パーセント未満である、請求項１７に記載の方法。
【請求項２０】
前記傾斜遷移層において炭素濃度にピークが存在しない、請求項１７に記載の方法。
【請求項２１】
前記傾斜遷移層において酸素濃度に一時的低下も谷も存在しない、請求項１７に記載の方法。
【請求項２２】
前記酸化物層を形成するステップ、傾斜遷移層を形成するステップ、および多孔ＳｉＣＯＨ層を形成するステップが、ステップ間にプラズマを中断することなくプラズマ増強化学気相付着プロセスによって実行される、請求項１７に記載の方法。
【請求項２３】
前記ステップｃ）が、前記ＳｉＣＯＨ前駆物質流の増大と前記ポロゲン前駆物質流の増大開始との間に遅延（「オフセット」）時間を含んで実行される、請求項１７に記載の方法。
【請求項２４】
前記酸化物層を形成するステップｂ）が、前記基板チャンバでなく分流ラインに対する前記ポロゲン流を用いて実行される、請求項１７に記載の方法。
【請求項２５】
前記酸化物層を形成するステップｂ）が電力密度を低くして実行され、後のステップがもっと高い電力密度で実行される、請求項１７に記載の方法。
【請求項２６】
前記ステップｃ）が、前記ＳｉＣＯＨ前駆物質流を毎秒５００から１５００ミリグラム／分の間の増大率で徐々に増大させることを含み、更に、前記ポロゲン前駆物質流を毎秒１００から６００ミリグラム／分の間の増大率で徐々に増大させることを含む、請求項１７に記載の方法。
【請求項２７】
全てのステップが、Ｈｅキャリア・ガス流を１００から１０，０００ｓｃｃｍまでの範囲で用いることを含み、前記ステップｂ）が、ＳｉＣＯＨ前駆物質流を毎分１００から１０００ミリグラムの範囲で用い、前記ステップｄ）が、ＳｉＣＯＨ前駆物質流を毎分５００から５０００ミリグラムの範囲で用い、ポロゲン前駆物質流を毎分５００から５０００ミリグラムの範囲で用いることを含む、請求項１７に記載の方法。
【請求項２８】
ＳｉＣＯＨ膜構造であって、
誘電または導電材料層（１４）を有する基板（１２、４０）と、
前記誘電または導電材料層上の、実質的に炭素を有しない酸化物層（２８、４４）と、
前記酸化物層上の傾斜遷移層（３０、４６）であって、前記酸化物層との界面において実質的に炭素を有さず、多孔ＳｉＯＨ層に向かって徐々に炭素が増大していく、前記傾斜遷移層と、
前記傾斜遷移層上の多孔ＳｉＣＯＨ（ｐＳｉＣＯＨ）層（２０、４８）であって、この層全体に均質な組成を有する、前記多孔ＳｉＣＯＨ層と、
を含む、ＳｉＣＯＨ膜。
【請求項２９】
前記酸化物層において炭素の濃度が０．１原子パーセント未満である、請求項２８に記載の構造。
【請求項３０】
前記傾斜遷移層において炭素濃度にピークが存在しない、請求項２８に記載の構造。
【請求項３１】
前記傾斜遷移層において酸素濃度に一時的低下が存在しない、請求項２８に記載の構造。
【請求項３２】
電子構造であって、
誘電材料層（１４）を有する基板（１２、４０）と、
前記誘電材料層内の複数の銅ダマシン導体（１６）と、
を含み、前記誘電材料層が、
前記誘電材料層上の、実質的に炭素を有しない酸化物層（２８）と、
前記酸化物層上の傾斜遷移層（３０）であって、前記酸化物層との界面において実質的に炭素を有さず、多孔ＳｉＯＨ層に向かって徐々に炭素が増大していく、前記傾斜遷移層と、
前記傾斜遷移層上の多孔ＳｉＣＯＨ（ｐＳｉＣＯＨ）層（２０）であって、この層全体に均質な組成を有する、前記多孔ＳｉＣＯＨ層と、
を含む、電子構造。
【発明の詳細な説明】
【技術分野】
【０００１】
本発明は、概して、誘電層または導電層に対する界面力（界面近傍の接着力および結合力）が向上した少なくとも１つの多孔ＳｉＣＯＨ（ｐＳｉＣＯＨ、炭素ドープ酸化物）層を含む半導体電子デバイス構造に関する。界面力の向上は、多孔ＳｉＣＯＨ層と誘電層または導電層との間に形成された遷移層の存在によって生じる。遷移層は、本発明において、リアクタ内に表面調整プラズマが存在したままでありアクティブである間に特定の層の堆積を開始することで形成される。
【背景技術】
【０００２】
近年、ＵＬＳＩ回路において利用される電子デバイスが小型化し続けていることの結果として、後工程（ＢＥＯＬ）メタライゼーションの抵抗が増大し、これに伴って相互接続容量が低減することはない。多くの場合、相互接続は更に高いアスペクト比へと寸法変更されて抵抗の増大を緩和し、これが容量増大につながる。この組み合わせの効果によって、ＵＬＳＩ電子デバイスにおける信号遅延が大きくなる。今後のＵＬＳＩ回路のスイッチング性能を向上させるために、低誘電率（ｋ）絶縁体、特にシリコン酸化物よりも著しく低い誘電率（ｋ）を有するものを導入することで、容量を低減させている。
【０００３】
ＵＬＳＩデバイスにおける用途向けに検討される低ｋ材料には、メチルシロキサン、メチルシルセスキオキサン、ならびにスピン・オン技法によって製造される他の有機および無機ポリマ等のポリマ、または、プラズマ増強化学気相付着（ＰＥＣＶＤ）技法によって堆積されるＳｉ、Ｃ、Ｏ、およびＨ含有材料（ＳｉＣＯＨ、ＳｉＯＣＨ、炭素ドープ酸化物（ＣＤＯ）、シリコン・オキシカーバイド、オルガノシリケート・ガラス（ＯＳＧ））が含まれる。誘電定数を更に小さくする試みにおいて、Ｇｒｉｌｌ等の米国特許第６，３１２，７９３号は、多孔ＳｉＣＯＨ等の多孔低ｋ誘電体を開示する。集積回路（ＩＣ）の相互接続構造に低ｋ誘電体を組み込むには、拡散バリア・キャップまたはエッチ・ストップおよび化学機械研磨（ＣＭＰ）ハードマスク等の他の誘電材料の使用が必要となることが多い。ＩＣデバイスの複雑な構造においては、多くの場合、異なる層間の接着があまりに低いので、結果として、デバイスのプロセス処理中、チップへのダイシング中に層間剥離（デラミネーション）が生じ、または通常のチップ・パッケージング材料によって加えられる機械的応力を受けるために信頼性が低下することになる。多くの場合、接着が適切であっても、堆積した低ｋ膜は、堆積中に形成される初期界面近傍の結合力が低いことがあり、接着試験によって、この初期層内に１から数十ｎｍの厚さの割れが生じる場合がある。慎重な故障分析を行わなければ、界面近傍の低ｋ膜の結合力が標準以下であることでなく、かかる場合の接着試験からの低い故障エネルギが、間違って界面接着の不良原因であるとされる場合がある。これは、Ｓｉ、Ｃ、Ｏ、およびＨ（ＳｉＣＯＨ）から成る炭素ドープ酸化物誘電体の、ＳｉＮ、ＳｉＣ（Ｈ）、またはＳｉＣＮ（Ｈ）等の他のハードマスクまたは拡散バリア・キャップ誘電体に対する界面力（界面近傍の付着力および結合力）に、特に当てはまる。
【０００４】
従って、異なる層間に良好な界面力を有する多数の誘電層および導電層を含む絶縁構造を含む半導体デバイス、ならびに、かかる半導体デバイスを製造するための方法を提供することが非常に望ましい。
【先行技術文献】
【特許文献】
【０００５】
【特許文献１】米国特許第６，３１２，７９３号
【特許文献２】米国特許第６，５７０，２５６号
【特許文献３】米国特許第６，７４０，５３９号
【特許文献４】米国特許第７，０６７，４３７号
【特許文献５】米国特許第６，１４７，００９号
【特許文献６】米国特許第６，４４１，４９１号
【特許文献７】米国特許第６，４３７，４４３号
【特許文献８】米国特許第６，５４１，３９８号
【特許文献９】米国特許第６，４７９，１１０Ｂ２号
【特許文献１０】米国特許第６，４９７，９６３号
【特許文献１１】米国公開特許第２００８−０２３３３６６号公報
【発明の概要】
【発明が解決しようとする課題】
【０００６】
既存の層に対する低ｋ誘電体の界面力を増大させるために、様々な解決策が提案されている。
【０００７】
Ｃｏｎｔｉ等の米国特許第６，５７０，２５６号および６，７４０，５３９号は、炭素傾斜層（carbongraded layer）を開示する。この層を、炭素含有オルガノシリケート層の初期領域内で用いて、その下にある基板に対する接着を向上させることができる。しかしながら、いわゆる炭素傾斜層は、炭素の濃度が層ごとに段階的に高くなる連続的な個別の層から成る。従って、各炭素傾斜層は、実際には一定の炭素濃度の層である。
【０００８】
Ｅｄｅｌｓｔｅｉｎ等の米国特許第７，０６７，４３７号は、下にある誘電層または導電層と高濃度のＳｉＣＯＨ層との間の炭素傾斜遷移層を開示する。炭素傾斜遷移層は、酸素リッチ（oxygen rich）または炭素欠乏（carbon depleted）あるいはその両方とすることができる。
【０００９】
前述の引例によって、高濃度の誘電層を含む構造が作り出された。本発明者等は、多孔誘電層が、その形成において、特に誘電体に多孔を形成するために用いるポロゲン（porogen）によって発生する炭素のために、いくつかの問題点を有することを見出した。また、多孔誘電層を形成するために用いる前駆物質が気相で急速に反応し、形成される粒子が製造基板上にとどまり、気相核形成（ＧＰＮ：gas phase nucleation）として知られるものが起こる場合に、別の問題が生じる。そして、粒子によって、パターニングの欠陥および他の製造障害が生じる。本発明者等は、ＧＰＮを発生する方法（条件）およびＧＰＮを発生しない好適な方法（条件）を分析した。
【００１０】
従って、本発明の目的は、少なくとも１つの多孔ＳｉＣＯＨ層と相互接続構造内の他層との間の界面力が向上した多数の誘電層および導電層を含む、半導体デバイス構造、ならびに絶縁構造を製造する方法を提供することである。
【００１１】
本発明の別の目的は、界面の連続的なグレーディング（grading）を可能とするプロセスによってこれらの界面力向上を達成することである。
【００１２】
本発明の更に別の目的および利点は、添付図面と関連付けて考慮される本発明の以下の説明を参照した後に明らかとなろう。
【課題を解決するための手段】
【００１３】
本発明の目的および利点は、本発明の第１の態様に従って、異なる層間の界面力を向上させるための方法を提供することによって達成される。この方法は、
ａ）誘電材料層または導電材料層を有する基板を用意するステップと、
ｂ）誘電材料層または導電材料層上に、実質的に炭素を有しない酸化物層を形成するステップと、
ｃ）酸化物層上に傾斜遷移層を形成するステップであって、この傾斜遷移層が、酸化物層との界面において実質的に炭素を有さず、多孔ＳｉＯＨ層に向かって徐々に炭素が増大していく、ステップと、
ｄ）傾斜遷移層上に多孔ＳｉＣＯＨ層を形成するステップであって、この多孔ＳｉＯＨ層がこの層全体に均質かつ均一の組成を有する、ステップと、
を含む。
【００１４】
本発明の第２の態様に従って、異なる層間の界面力を向上させるための方法が提供される。この方法は、
ａ）誘電材料層または導電材料層を有する基板を用意するステップと、
ｂ）誘電材料層または導電材料層上に、実質的に炭素を有しない酸化物層を形成するように、第１の時間期間にわたって酸素およびＳｉＣＯＨ前駆物質流をチャンバ内に導入するステップと、
ｃ）酸化物層上に傾斜遷移層を形成するように、酸素流を維持しながら、ＳｉＣＯＨ前駆物質流を所定量まで徐々に増大させると共に、第２の時間期間にわたってチャンバ内にポロゲン前駆物質流を導入し所定量まで徐々に増大させるステップであって、傾斜遷移層が、酸化物層との界面において実質的に炭素を有さず、多孔ＳｉＯＨ層に向かって徐々に炭素が増大していく、ステップと、
ｄ）傾斜遷移層上に多孔ＳｉＣＯＨ層を形成するように、第３の時間期間にわたってチャンバ内のＳｉＣＯＨ前駆物質およびポロゲン前駆物質流を所定量に維持しながら、酸素流を所定値まで急激に低減させるステップであって、多孔ＳｉＯＨ層がこの層全体に均質な組成を有する、ステップと、
を含む。
【００１５】
本発明の第３の態様に従って、異なる層間の界面力を向上させるための方法が提供される。この方法は、
ａ）誘電材料層または導電材料層を有する基板を用意するステップと、
ｂ）誘電材料層または導電材料層上に、実質的に炭素を有しない酸化物層を形成するように、第１の時間期間にわたって酸素流およびＳｉＣＯＨ前駆物質流をチャンバ内に導入するステップであって、酸素およびＳｉＣＯＨ前駆物質流が、開始時間、終了時間、および第１の時間期間中の増大率について別個に調節可能である、ステップと、
ｃ）酸化物層上に傾斜遷移層を形成するように、酸素流を維持しながら、ＳｉＣＯＨ前駆物質流を所定の量まで徐々に増大させると共に、第２の時間期間にわたってチャンバ内にポロゲン前駆物質流を導入し所定量まで徐々に増大させるステップであって、傾斜遷移層が、酸化物層との界面において実質的に炭素を有さず、多孔ＳｉＯＨ層に向かって徐々に炭素が増大していき、酸素、ＳｉＣＯＨ前駆物質、およびポロゲン前駆物質流が、開始時間、終了時間、および第２の時間期間中の増大率について別個に調節可能である、ステップと、
ｄ）傾斜遷移層上に多孔ＳｉＣＯＨ層を形成するように、第３の時間期間にわたってチャンバ内のＳｉＣＯＨ前駆物質およびポロゲン前駆物質流を所定量に維持しながら、酸素流を所定値まで急激に低減させるステップであって、多孔ＳｉＯＨ層がこの層全体に均質な組成を有し、酸素、ＳｉＣＯＨ前駆物質、およびポロゲン前駆物質流が、開始時間、終了時間、および第３の時間期間中の増大率について別個に調節可能である、ステップと、
を含む。
【００１６】
本発明の第４の態様に従って、ＳｉＣＯＨ膜構造が提供される。この構造は、
誘電材料層または導電材料層を有する基板と、
誘電材料層または導電材料層上の、実質的に炭素を有しない酸化物層と、
酸化物層上の傾斜遷移層であって、酸化物層との界面において実質的に炭素を有さず、多孔ＳｉＯＨ層に向かって徐々に炭素が増大していく、傾斜遷移層と、
傾斜遷移層上の多孔ＳｉＣＯＨ層であって、この層全体に均質な組成を有する、多孔ＳｉＣＯＨ層と、
を含む。
【００１７】
本発明の第５の態様に従って、電子デバイス構造が提供される。この構造は、
誘電材料層を有する基板と、
誘電材料層内の複数の銅ダマシン導体と、を含み、この誘電材料が、
誘電材料層上の、実質的に炭素を有しない酸化物層と、
酸化物層上の傾斜遷移層であって、酸化物層との界面において実質的に炭素を有さず、多孔ＳｉＯＨ層に向かって徐々に炭素が増大していく、傾斜遷移層と、
傾斜遷移層上の多孔ＳｉＣＯＨ（ｐＳｉＣＯＨ）層であって、この層全体に均質な組成を有する、多孔ＳｉＣＯＨ層と、
を含む。
【００１８】
新規と考えられる本発明の特徴および本発明の特徴的な要素について、具体的に特許請求の範囲において述べる。図面は、例示の目的のためだけのものであり、縮尺どおりに描かれているわけではない。しかしながら、本発明自体は、構成および動作方法の双方について、以下の添付図面と関連付けて詳細な説明を参照することによって、最良に理解することができる。
【図面の簡単な説明】
【００１９】
【図１】従来技術の相互接続基板の横断面図である。
【図２】本発明による相互接続基板の横断面図であり、先行する層に対してＳｉＣＯＨ誘電層を向上させるために界面層がある。
【図３】界面層およびＳｉＣＯＨ層の拡大横断面図である。
【図４】高濃度ＳｉＣＯＨ層を形成するための流量対時間のグラフである。
【図５】多孔ＳｉＣＯＨ層を形成するための流量対時間のグラフである。
【図６】本発明の第１の実施形態に従った多孔ＳｉＣＯＨ層を形成するための流量対時間のグラフである。
【図７】本発明の第２の実施形態に従って本発明による多孔ＳｉＣＯＨ層を形成するための流量対時間のグラフである。
【図８】本発明に従った多孔ＳｉＣＯＨ層を形成するプロセスの様々なステップを示すブロック図である。
【図９】図５に示した流量対時間に従って形成した多孔ＳｉＣＯＨのＴＯＦ−ＳＩＭＳ分析グラフである。
【図１０】図６に示した流量対時間に従って形成した多孔ＳｉＣＯＨのＴＯＦ−ＳＩＭＳ分析グラフである。
【図１１】図７に示した流量対時間に従って形成した多孔ＳｉＣＯＨのＴＯＦ−ＳＩＭＳ分析グラフである。
【発明を実施するための形態】
【００２０】
本発明は、絶縁材料または導電材料の異なる層間の界面力を向上させた構造を開示する。界面力の向上は、本発明において、異なる対の層の間に薄い遷移層を形成することによって得られる。遷移層は、表面前処理ステップのプラズマがリアクタ・チャンバ内に存在したままでありアクティブである間に形成され、これと同時に、堆積する膜の前駆物質がリアクタ・チャンバ内に導入される。
【００２１】
更に詳細に図面を参照し、特に図１を参照すると、全体的に１０として示す従来技術の半導体構造が図示されている。半導体構造１０は、下部に半導体材料１２を含み、１つ以上の金属（メタライゼーション）層を有し、誘電材料１４および金属層１６を含む。誘電材料１４と半導体材料１２との間に１つ以上の金属層が存在することも可能であることは理解されよう。
【００２２】
誘電材料１４の上に、次の金属層を表す別の誘電材料層２０がある。必要な数の金属層を製造するまで、誘電材料２０の上に更に別の金属層が存在することも可能である。かかる更に別の金属層は、明確さのために図示せず、本発明の理解には必須ではない。誘電材料２０と誘電材料１４との間に、キャッピング層１８がある。キャッピング層１８は、通常、誘電材料１４、２０がいわゆる低ｋ誘電材料である場合に用いられる。キャッピング層１８は、半導体構造１０の処理中に２４において開口して、金属層１６とバイア２２との間の電気的接続を可能とする。キャッピング層１８は通常、ＳｉＣＨまたはＳｉＣＨＮ等の炭化ケイ素系の材料である。
【００２３】
最新の半導体構造は、多くの場合、性能および信頼性を最大にするように誘電材料を混合し調和させる。上述のように、低ｋ誘電材料が好適であるのは、低い誘電率によって相互接続構造の電気的性能が向上するからである。誘電材料１４は、先に参照したような、いずれかの一般的に用いられる低ｋ誘電材料とすることができる。しかしながら、誘電材料２０はＳｉＣＯＨ誘電材料である。ＳｉＣＯＨとキャッピング層１８の材料との間の接着は不充分であり、多くの場合この結果として金属層の層間剥離（デラミネーション）が起こることがわかっている。
【００２４】
誘電材料２０が多孔ＳｉＣＯＨ（ｐＳｉＣＯＨ）である場合、ＳｉＣＯＨ（いわゆる高濃度ＳｉＣＯＨ）と下にあるキャッピング層１８との間に見られる接着問題。多孔ＳｉＣＯＨは、誘電率が低いので好適であり、最新の半導体構造に組み込まれている。しかしながら、本発明者等は、多孔ＳｉＣＯＨが、その形成において、処理リアクタ内で多孔誘電層を形成するために用いる２つの前駆物質およびＯ２（酸素）の相互作用のために、いくつかの問題を有することを見出した。ある条件のもとでは、前駆物質は気相で急速に反応して製造基板上に粒子を形成し、気相核形成（ＧＰＮ）として知られるものが起こる。
【００２５】
ここで図２を参照すると、本発明の好適な実施形態が図示されている。半導体構造１００は、半導体材料１２および多数の金属層を含み、その１つは金属層１６を有する誘電材料１４によって指示されている。誘電材料１４は、多孔ＳｉＣＯＨを含むいずれかの低ｋ誘電材料とすることができる。誘電材料１４の上に、キャッピング層１８があり、これも２４において開口して、誘電材料２０内のバイア２２に対する接続を可能とする（銅ダマシン・コネクタまたは他の金属等）。実際には、典型的な半導体構造１００は、かかるバイア２２を多数有する。誘電材料２０は多孔ｐＳｉＣＯＨである。多孔ＳｉＯＨ２０とキャッピング層１８との間の界面力を向上させるために、界面構造２６があり、これは多孔ＳｉＣＯＨ２０とキャッピング層１８との間の界面力を劇的に、驚くほど、かつ予想されないほど向上させる。
【００２６】
図３に、界面構造２６を更に詳細に示す。ここで、界面構造２６は実際には２つの別個の層２８および３０から成ることがわかる。層２８は、実質的に炭素を有しない酸化物層である。「実質的に炭素を有しない」という言葉が意味するのは、この層において、例えばｘ線光電子分光（ＸＰＳ：x-ray photoelectron spectroscopy）または飛行時間二次イオン質量分析（ＴＯＦ  ＳＩＭＳ：time-of-flight secondary ion mass spectrometry）によって検出可能な炭素が測定されないということである。本発明の目的のためには炭素が全く存在しない方が好適であるが、０．１から３原子パーセントまでの量の炭素は本発明の悪影響を与える可能性がないと考えられる。層３０は、傾斜遷移層（graded transition layer）であり、酸化物層２８との界面には実質的に炭素も多孔も有しないが、炭素および多孔の双方の量は所定のレベルに達するまで徐々に増す。この点で、傾斜遷移層３０上に均質の多孔ＳｉＣＯＨ層２０が形成される。
【００２７】
層２８および３０は、集積構造の誘電率を上昇させるので、できる限り薄く維持されることが望ましい。酸化物層は、約１から１００オングストロームの厚さが好ましく（２０オングストロームが非常に好ましい）、傾斜遷移層は、約５０から３００オングストロームの厚さが好ましい。
【００２８】
傾斜遷移層３０における炭素濃度プロファイルは、スパイクもピークも経験せず（以降、まとめてピークと称する）、傾斜遷移層３０における酸素濃度は、一時的低下（ディップ）も谷も経験しないことが望ましい。これらの条件のいずれかが遷移層３０の脆弱性を招き得るからである。本発明者等は、かかる脆弱性が界面構造２６内の多孔ＳｉＣＯＨのデラミネーションを生じる場合があることを見出し、更に、炭素および酸素の濃度プロファイルを検出するためにはＴＯＦ  ＳＩＭＳによる深さプロファイリングが好適な方法であることを発見した。
【００２９】
本発明者等は、堅固な界面層２６の形成にとって重要な３つの条件があると考える。すなわち、酸化物層２８には実質的に炭素が不在でなければならず、傾斜遷移層３０内の炭素濃度はピークを有してはならず、傾斜遷移層３０内の酸素濃度が一時的低下も谷も有してはならない。
【００３０】
ここで図４を参照すると、従来技術のプロセスのための流量対時間の図が示されている。時間Ｔ１において通常は１〜２秒間、誘電体前駆物質（ＳｉＣＯＨ前駆物質）がプラズマ増強化学気相付着（ＰＥＣＶＤ）チャンバに流される。その後、時間Ｔ２において通常は２秒間、誘電体前駆物質を増大させながら酸素濃度を低下させる。時間Ｔ３において通常は５０秒間、誘電体前駆物質を高い流量に保持しながら酸素を低い流量に保持する。この結果として得られた構造が炭素傾斜構造であり、これは、炭素が徐々に増加しながらＳｉＣＯＨの形成も増すＴ１〜Ｔ２間隔中に形成され、この後、Ｔ２〜Ｔ３間隔中に誘電体ＳｉＣＯＨの高濃度の均質層が得られる。
【００３１】
図４から図７を参照すると、当技術において既知のように、実際の前駆物質の流れは曲線的で漸進的な遷移を有するが、図面では概略的に不連続的で急激な遷移を示す。上述のように、ここでは多孔性ＳｉＣＯＨの少なくとも１つの層を形成することが望ましい。図５に示すように、誘電前駆物質を増大させる場合、当業者は、ポロゲン前駆物質を導入するべきだと想定する場合がある。しかしながら、本発明者等は、かかるプロセス・シーケンスでは、Ｔ１〜Ｔ２間隔中に形成される炭素傾斜遷移層において大きな炭素ピークが生じ、結果として、機械的に脆弱な界面層が生じることを見出した。
【００３２】
本発明の第１の実施形態によれば、図６に示すように、Ｔ２〜Ｔ３間隔中のように、プロセス・フローのもっと後の時点でポロゲン前駆物質を導入する。Ｔ１からＴ２の時間差は、ポロゲン導入のための「オフセット」と呼ばれ、このオフセットによってプロセスが改善されるが、炭素のピークおよび酸素の一時的低下が起こり、それら双方によって機械的に脆弱な界面層が生じる。
【００３３】
図７に、本発明の第２の実施形態に従ったプロセスを示す。時間Ｔ１において通常１〜４秒間、酸素および誘電体前駆物質をＰＥＣＶＤチャンバに流す。任意に、ヘリウムまたはアルゴンを酸素と共にリアクタ・チャンバに導入することができる。酸素の流量は高く保持するが、誘電体前駆物質の流量は低く維持することによって、（上述したように）実質的に炭素を有しない酸化物層が基板上に形成される。時間Ｔ２において通常は２〜４秒間、誘電体前駆物質を所定のレベルに増大させながら、酸素の流量は高いまま維持する。Ｔ２では、誘電体前駆物質の流れが安定している。Ｔ１〜Ｔ２間隔中にポロゲン前駆物質を導入する。Ｔ３では、ポロゲン前駆物質の流量が安定している。Ｔ３＞Ｔ２を有するように２つの方法を用いることができる。すなわち、図６に示したように１〜２秒間までのオフセットもしくは遅延のいずれかを用いること、またはポロゲンの増大率（ramp rate）を誘電体のものよりも小さくすることができる。このケースを、図７において、ポロゲン対誘電体について低い方の勾配の３６として示す。Ｔ１〜Ｔ２間隔中に、炭素および多孔率の双方が徐々にかつ均一に増大する炭素傾斜遷移層が形成される。Ｔ２の間は、炭素のピークも酸素の一時的低下もない。Ｔ２とＴ３との間の間隔３８はできるだけ短いことが好ましい。本発明者等は、プロセスのもっと早い時期でなくＴ３において酸素流を低減させることが好ましいことを見出した。図５および図６に関連して、プロセスの早期に酸素を低減させることを図示したが、これは炭素のピークまたは酸素の一時的低下あるいはその両方を生じ、結果として接着力が弱くなる。更に、Ｔ１〜Ｔ２間隔中の目的は、ＳｉＣＯＨを最初に形成して、Ｔ１〜Ｔ２間隔中に酸素を高く保持するようにすることである。Ｔ３の開始時、またはおそらくはＴ３の開始直前に、酸素の流量を急激に低減させながら、誘電体前駆物質およびポロゲン前駆物質をほぼ一定に維持し、これをプロセスが終了するまで継続する。Ｔ４では、全ての流れが多孔ＳｉＣＯＨ膜を堆積するための値に安定する。Ｔ４時間間隔は通常、１０から２００秒の範囲である。Ｔ４の間、均質な多孔ＳｉＣＯＨ層が形成される。最良の誘電層を得るように、酸素、誘電体前駆物質、およびポロゲンの様々な流量を別個に調節することができる。前述の段階の各々は、リアクタ内のプラズマを中断することなく、各段階において気体混合物およびプラズマ・パラメータを調節することによって実行される。
【００３４】
ここで図８を参照すると、本発明の方法は、最初のステップ４０から開始して、相互接続構造等の基板を、プラズマを発生可能なリアクタ・チャンバ内に位置決めする。適切なリアクタは、プラズマ増強化学気相付着リアクタ、高濃度プラズマ・リアクタ、スパッタリング・チャンバ、およびイオン・ビーム・チャンバを含む。リアクタを排気し、次いで基板を約４００℃以下の温度に加熱する。好ましくは、基板は約２００℃から約４００℃の温度に加熱する。
【００３５】
次のステップ４２において、基板に任意の表面前処理ステップを行って、少なくとも１つの表面前処理ガスをリアクタ内に流し、この時これをプラズマに変換する。表面前処理ステップにおいて使用可能な少なくとも１つの表面前処理ガスは、Ａｒ、Ｎｅ、Ｈｅ、Ｘｅ、およびＫｒ等の不活性ガス、Ｈ2、ＮＨ3、Ｏ2、ＳｉＨ4、およびＯ2、それらの混合物を含む。いくつかの実施形態においては、供給ガスにＦ原子も導入することができる。表面処理ガスの流量は、リアクタ・システムおよび導入するガスの種類に応じて変動し得る。チャンバ圧は、０．０５から２０トールまでのいずれかの範囲とすることができるが、好適な圧力動作範囲は１から１０トールである。表面前処理ステップは、典型的に約０．０８から約２分である第１の時間期間にわたって行われる。
【００３６】
通常、ＲＦ電源を用いて、表面前処理ガスのプラズマを発生させる。ＲＦ電源は通常１３．６ＭＨｚで動作するが、他の周波数も使用可能である。任意に、低周波数ＲＦ成分（１ＭＨｚ未満）を用いることができ、またはそれらの組み合わせを使用可能である。高周波数電力密度は、０．１から２．０Ｗ／ｃｍ2のいずれかの範囲とすることができるが、好適な動作範囲は０．２から１．０Ｗ／ｃｍ2である。低周波数電力密度は、０．０から１．０Ｗ／ｃｍ2のいずれかの範囲とすることができるが、好適な動作範囲は０．０から０．５Ｗ／ｃｍ2である。
【００３７】
プロセスのこの時点で、次のステップ４４が開始し、例えば図３に酸素層２８として示すような酸化物の炭素欠乏層を形成するために、前駆物質ガス流をリアクタ内に導入する。従って、この時点でリアクタは、このリアクタ内に存在したままでありアクティブである表面前処理ガスのプラズマを含むが、次層の酸素およびＳｉＣＯＨ誘電体前駆物質の前駆物質ガスが導入されている。リアクタ内への前駆物質ガス流の導入は、変動する場合があり、堆積する層の化学的および物理的な構造に依存する。リアクタ内への前駆物質反応物流は、典型的に約１から４秒である第２の時間間隔にわたって行われる。これらのプロセス・ステップの移行中、絶対的に重要ではない場合もあるが、プロセス・ガス流の変化により、絞り弁の位置を調整可能とすることによって一定のチャンバ圧を維持することが好ましい。また、絶対的に重要はでない場合もあるが、設けた多層膜をいっそう再生可能とするために、これらのプロセス・ステップの移行中に同一の電力レベルを維持することが好ましい。
【００３８】
次のステップ４６は、例えば図３に傾斜遷移層３０として示した、炭素欠乏層上の炭素傾斜遷移層を形成する。相互接続基板はリアクタ・チャンバ内に残っており、ステップ４６はリアクタ内のプラズマを中断することなく実行される。この層を形成するために酸素およびＳｉＣＯＨ誘電前駆物質の前駆物質ガスを調整しながら、ポロゲン前駆物質をリアクタ・チャンバ内に導入する。このステップ４６は２〜４秒間行われる。このステップの間、図６および図７に示すように、Ｏ２流を比較的高い値に維持しながら、誘電体およびポロゲン前駆物質の流量を増大させる。
【００３９】
図８のプロセスにおける最後のステップ４８は、例えば図２に多孔ＳｉＣＯＨ層２０として示した、傾斜遷移層上の多孔ＳｉＣＯＨ層を形成する。ステップ４６と４８との間の移行中、相互接続基板はリアクタ・チャンバ内のプラズマに維持されるが、酸素、誘電体前駆物質、およびポロゲン前駆物質のプラズマ・パラメータおよび前駆物質ガスを調整して、多孔ＳｉＣＯＨ層を形成する。時間長は、多孔ＳｉＣＯＨ層の所望の厚さに応じて可変であるが、約５０秒とするべきである。多孔ＳｉＣＯＨは超低誘電率（ｋ＜２．６）を有し、基板はＳｉＣＨＮ等の誘電材料の上層を有する相互接続構造であり、その上に界面構造が、次いでＳｉＣＯＨタイプの誘電体が形成される。
【００４０】
本発明の上述の処理ステップを、いずれかの回数だけ繰り返すことで、連続して堆積された各層がそれらの間に界面層を有する多層構造を設ける。
【００４１】
性質上、本発明の遷移層が与える界面力は、製造中および信頼性の試験中に相互接続誘電体と誘電キャップ層との間の界面近傍におけるデラミネーションや結合の障害を防止するのに充分な強度である。
【００４２】
用いられる誘電体前駆物質は、いずれかのアルコキシシランとすることができる。例えば、この前駆物質は、ジエトキシメチルシラン、ジメチルジメトキシシラン、オクタメチルシクロテトラシロキサン、テトラメチルシクロテトラシロキサンから成る群から選択することができ、好適な１つの前駆物質はジエトキシメチルシラン（ＤＥＭＳ）である。ポロゲン前駆物質は、ビシクロヘプタジエン（ＢＣＨＤ）、ヘキサジエン（ＨＸＤ）、または、米国特許第６，１４７，００９号、第６，３１２，７９３号、第６，４４１，４９１号、第６，４３７，４４３号、第６，５４１，３９８号、第６，４７９，１１０Ｂ２号、および第６，４９７，９６３号に記載された他の分子から成る群から選択することができる。好適な１つの前駆物質は２，５−ノルボルナジエン（またはビシクロヘプタジエンＢＣＨＤ）である。
【００４３】
実施例
実施例１
ＳｉＣＮＨ合金層を含むＳｉウェハを用いて、相互接続基板をシミュレーションした。同一のＳｉＣＮＨ合金が、予め形成したパターニング相互接続層を覆うようにした。ＳｉＣＮＨ合金層を含むＳｉウェハをＰＥＣＶＤチャンバに配置し、図５に示した酸素、誘電体前駆物質、およびポロゲン前駆物質の流量に従って、多孔ＳｉＣＯＨ層を準備した。以下の表１にプロセスの詳細を記載する。
【００４４】
【表１】
2010522433.tif 000003
【００４５】
完成した構造のＴＯＦ−ＳＩＭＳ分析を行った。その結果を図９に示す。
【００４６】
図９のＸ軸はスパッタ時間であり、これはサンプル内の深さに比例する。Ｘ軸のゼロはサンプルの上面であり、２００秒を超える時間はＳｉＣＮＨ層である。Ｙ軸は、ＴＯＦ−ＳＩＭＳによって検出された二次イオンについての信号強度である。炭素についての信号対深さを６０と標示する。ＳｉＯについての信号対深さを６２と標示する。ＳｉＮについての信号対深さを６４と標示する。
【００４７】
サンプルは、この特定のサンプルについて著しい炭素のピークおよび酸素の一時的低下（ディップ）を示し、これは機械的に脆弱なサンプルを意味する。サンプルは、測定接着力が２．０Ｊ／ｍ2であった。
【００４８】
実施例２
ＳｉＣＮＨ合金層を含む第２のＳｉウェハ（相互接続基板をシミュレーションする）をＰＥＣＶＤチャンバに配置し、図６に示した酸素、ＤＥＭＳ誘電体前駆物質、およびＢＣＨＤポロゲン前駆物質の流量プロファイルに従って、多孔ＳｉＣＯＨ層を形成した。以下の表２にプロセスの詳細を記載する。
【００４９】
【表２】
2010522433.tif 000004
【００５０】
ステップ０からＴ２をプラズマの電力密度を低下させて実行し、Ｔ２以降をもっと高い電力密度で実行するように、電力密度を低下させることが有利であることが、本発明者等によって見出された。ＳｉＣＯＨ前駆物質の増大率（傾斜率）を毎秒５００から１５００ミリグラム／分の間とし、ポロゲン前駆物質の増大率を毎秒１００から６００ミリグラム／分の間とすることが有利であることが、本発明者等によって見出された。
【００５１】
図１０に、実施例２についてのＴＯＦＳ−ＳＩＭＳ分析を示す。炭素についての信号対深さを７０と標示する。ＳｉＯについての信号対深さを７２と標示する。ＳｉＮについての信号対深さを７４と標示する。明らかであるように、サンプルは炭素のピークおよび酸素の一時的低下の双方を示し、これは機械的に欠陥のあるサンプルであることを意味する。これは、炭素のピークおよび酸素の一時的低下の領域においてデラミネーションを示した機械的試験の結果によって検証された。サンプルは、２．５Ｊ／ｍ2の接着力を示した。
【００５２】
ＰＥＣＶＤチャンバ内に基板を配置し、図７に示した流量プロファイルに従って酸素、ＤＥＭＳ誘電体前駆物質、およびＢＣＨＤポロゲン前駆物質を流すことによって、第３の相互接続基板を準備した。以下の表３にプロセスの詳細を記載する。
【００５３】
【表３】
2010522433.tif 000005
【００５４】
ステップ０からＴ２をプラズマの電力密度を低下させて実行し、Ｔ２以降をもっと高い電力密度で実行するように、電力密度を低下させることが有利であることが、本発明者等によって見出された。ＳｉＣＯＨ前駆物質の増大率を毎秒５００から１５００ミリグラム／分の間とし、ポロゲン前駆物質の増大率を毎秒１００から６００ミリグラム／分の間とすることが有利であることが、本発明者等によって見出された。
【００５５】
図１１に、実施例３についてのＴＯＦＳ−ＳＩＭＳ分析を示す。炭素についての信号対深さを８０と標示する。ＳｉＯについての信号対深さを８２と標示する。ＳｉＮについての信号対深さを８４と標示する。炭素についての信号対深さ８０は滑らかな炭素を示し、酸素の信号対深さ８２には明らかな一時的低下も谷もない。このプロファイルは、脆弱なポイントのない界面構造を示し、これは実施例１および２において炭素のピークまたは酸素の一時的低下があった場合に当てはまるものであろう。実施例３の機械的試験によって、界面層の堅固さおよび多孔ＳｉＣＯＨの強力な接着が検証され、サンプルの測定接着力は３．５〜３．７Ｊ／ｍ2であった。実施例１、２および実施例３の間の接着力増大ならびに接着力増大の大きさは、双方とも驚くべきものであり、予想外のものであった。
【００５６】
本開示に関して、当業者には、本発明の精神から逸脱することなく、本明細書に具体的に記載した実施形態を超えた本発明の他の変更が可能であることは明らかであろう。従って、かかる変更は、特許請求の範囲によってのみ限定される本発明の範囲内にあると考えられる。
【図１】
2010522433.tif 000006
【図２】
2010522433.tif 000007
【図３】
2010522433.tif 000008
【図４】
2010522433.tif 000009
【図５】
2010522433.tif 000010
【図６】
2010522433.tif 000011
【図７】
2010522433.tif 000012
【図８】
2010522433.tif 000013
【図９】
2010522433.tif 000014
【図１０】
2010522433.tif 000015
【図１１】
2010522433.tif 000016
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
異なる層間の界面力を向上させるための方法であって、
誘電または導電材料層（１４）を有する基板（１２）を用意するステップと、
前記誘電または導電材料層（１４）上に、実質的に炭素を有しない酸化物層（２８）を形成するステップと、
前記酸化物層上に傾斜遷移層（３０）を形成するステップであって、前記傾斜遷移層が、前記酸化物層との界面において実質的に炭素を有さず、多孔ＳｉＯＨ層（２０）に向かって徐々に炭素が増大していく、前記ステップと、
前記傾斜遷移層上に多孔ＳｉＣＯＨ層（２０）を形成するステップであって、前記多孔ＳｉＯＨ層がこの層全体に均質かつ均一の組成を有する、前記ステップと、
を含む、方法。
【請求項２】
前記酸化物層において炭素濃度が３原子パーセント未満である、請求項１に記載の方法。
【請求項３】
前記酸化物層において炭素濃度が０．１原子パーセント未満である、請求項１に記載の方法。
【請求項４】
前記傾斜遷移層において炭素濃度にピークが存在しない、請求項１に記載の方法。
【請求項５】
前記傾斜遷移層において酸素濃度に一時的低下も谷も存在しない、請求項１に記載の方法。
【請求項６】
前記酸化物層を形成するステップ、傾斜遷移層を形成するステップ、および多孔ＳｉＣＯＨ層を形成するステップが、ステップ間にプラズマを中断することなくプラズマ増強化学気相付着プロセスによって実行される、請求項１に記載の方法。
【請求項７】
異なる層間の界面力を向上させるための方法であって、
ａ）誘電または導電材料層（１４）を有する基板（１２、４０）を用意するステップと、
ｂ）前記誘電または導電材料層上に、実質的に炭素を有しない酸化物層（２８、４４）を形成するように、第１の時間期間にわたって酸素およびＳｉＣＯＨ前駆物質流をチャンバ内に導入するステップと、
ｃ）前記酸化物層上に傾斜遷移層（３０、４６）を形成するように、前記酸素流を維持しながら、前記ＳｉＣＯＨ前駆物質流を所定量まで徐々に増大させると共に、第２の時間期間にわたって前記チャンバ内にポロゲン前駆物質流を導入し所定量まで徐々に増大させるステップであって、前記傾斜遷移層が、前記酸化物層との界面において実質的に炭素を有さず、多孔ＳｉＯＨ層に向かって徐々に炭素が増大していく、前記ステップと、
ｄ）前記傾斜遷移層上に多孔ＳｉＣＯＨ層（２０、４８）を形成するように、第３の時間期間にわたって前記チャンバ内の前記ＳｉＣＯＨ前駆物質およびポロゲン前駆物質流を前記所定量に維持しながら、前記酸素流を所定値まで急激に低減させるステップであって、前記多孔ＳｉＯＨ層がこの層全体に均質な組成を有する、前記ステップと、
を含む、方法。
【請求項８】
前記酸化物層を形成するステップｂ）が、前記基板チャンバでなく分流ラインに対する前記ポロゲン流を用いて実行される、請求項７に記載の方法。
【請求項９】
前記酸化物層を形成するステップｂ）が電力密度を低くして実行され、後のステップがもっと高い電力密度で実行される、請求項７に記載の方法。
【請求項１０】
前記ステップｃ）が、前記ＳｉＣＯＨ前駆物質流を毎秒５００から１５００ミリグラム／分の間の傾斜率で徐々に増大させることを含み、更に、前記ポロゲン前駆物質流を毎秒１００から６００ミリグラム／分の間の傾斜率で徐々に増大させることを含む、請求項７に記載の方法。
【請求項１１】
全てのステップが、Ｈｅキャリア・ガス流を１００から１０，０００ｓｃｃｍまでの範囲で用いることを含み、前記ステップｂ）が、ＳｉＣＯＨ前駆物質流を毎分１００から１０００ミリグラムの範囲で用い、前記ステップｄ）が、ＳｉＣＯＨ前駆物質流を毎分５００から５０００ミリグラムの範囲で用い、ポロゲン前駆物質流を毎分５００から５０００ミリグラムの範囲で用いることを含む、請求項７に記載の方法。
【請求項１２】
異なる層間の界面力を向上させるための方法であって、
ａ）誘電または導電材料層（１４）を有する基板（１２、４０）を用意するステップと、
ｂ）前記誘電または導電材料層上に、実質的に炭素を有しない酸化物層（２８、４４）を形成するように、第１の時間期間にわたって酸素流およびＳｉＣＯＨ前駆物質流をチャンバ内に導入するステップであって、前記酸素およびＳｉＣＯＨ前駆物質流が、開始時間、終了時間、および前記第１の時間期間中の傾斜率について別個に調節可能である、前記ステップと、
ｃ）前記酸化物層上に傾斜遷移層（３０、４６）を形成するように、前記酸素流を維持しながら、前記ＳｉＣＯＨ前駆物質流を所定量まで徐々に増大させると共に、第２の時間期間にわたって前記チャンバ内にポロゲン前駆物質流を導入し所定量まで徐々に増大させるステップであって、前記傾斜遷移層が、前記酸化物層との界面において実質的に炭素を有さず、多孔ＳｉＯＨ層に向かって徐々に炭素が増大していき、前記酸素、ＳｉＣＯＨ前駆物質、およびポロゲン前駆物質流が、開始時間、終了時間、および前記第２の時間期間中の傾斜率について別個に調節可能である、前記ステップと、
ｄ）前記傾斜遷移層上に多孔ＳｉＣＯＨ層（２０、４８）を形成するように、第３の時間期間にわたって前記チャンバ内の前記ＳｉＣＯＨ前駆物質およびポロゲン前駆物質流を前記所定量に維持しながら、前記酸素流を所定値まで急激に低減させるステップであって、前記多孔ＳｉＯＨ層がこの層全体に均質な組成を有し、前記酸素、ＳｉＣＯＨ前駆物質、およびポロゲン前駆物質流が、開始時間、終了時間、および前記第３の時間期間中の傾斜率について別個に調節可能である、前記ステップと、
を含む、方法。
【請求項１３】
前記酸化物層を形成するステップ、傾斜遷移層を形成するステップ、および多孔ＳｉＣＯＨ層を形成するステップが、ステップ間にプラズマを中断することなくプラズマ増強化学気相付着プロセスによって実行される、請求項１２に記載の方法。
【請求項１４】
前記ステップｃ）が、前記ＳｉＣＯＨ前駆物質流の増大と前記ポロゲン前駆物質流の増大開始との間に遅延（「オフセット」）時間を含んで実行される、請求項１２に記載の方法。
【請求項１５】
前記酸化物層を形成するステップｂ）が、前記基板チャンバでなく分流ラインに対する前記ポロゲン流を用いて実行される、請求項１２に記載の方法。
【請求項１６】
前記酸化物層を形成するステップｂ）が電力密度を低くして実行され、後のステップがもっと高い電力密度で実行される、請求項１２に記載の方法。
【請求項１７】
前記ステップｃ）が、前記ＳｉＣＯＨ前駆物質流を毎秒５００から１５００ミリグラム／分の間の増大率で徐々に増大させることを含み、更に、前記ポロゲン前駆物質流を毎秒１００から６００ミリグラム／分の間の増大率で徐々に増大させることを含む、請求項１２に記載の方法。
【請求項１８】
全てのステップが、Ｈｅキャリア・ガス流を１００から１０，０００ｓｃｃｍまでの範囲で用いることを含み、前記ステップｂ）が、ＳｉＣＯＨ前駆物質流を毎分１００から１０００ミリグラムの範囲で用い、前記ステップｄ）が、ＳｉＣＯＨ前駆物質流を毎分５００から５０００ミリグラムの範囲で用い、ポロゲン前駆物質流を毎分５００から５０００ミリグラムの範囲で用いることを含む、請求項１２に記載の方法。
【請求項１９】
ＳｉＣＯＨ膜構造であって、
誘電または導電材料層（１４）を有する基板（１２、４０）と、
前記誘電または導電材料層上の、実質的に炭素を有しない酸化物層（２８、４４）と、
前記酸化物層上の傾斜遷移層（３０、４６）であって、前記酸化物層との界面において実質的に炭素を有さず、多孔ＳｉＯＨ層に向かって徐々に炭素が増大していく、前記傾斜遷移層と、
前記傾斜遷移層上の多孔ＳｉＣＯＨ（ｐＳｉＣＯＨ）層（２０、４８）であって、この層全体に均質な組成を有する、前記多孔ＳｉＣＯＨ層と、
を含む、ＳｉＣＯＨ膜。
【請求項２０】
半導体デバイス構造であって、
誘電材料層（１４）を有する基板（１２、４０）と、
前記誘電材料層内の複数の銅ダマシン導体（１６）と、
を含み、前記誘電材料層が、
前記誘電材料層上の、実質的に炭素を有しない酸化物層（２８）と、
前記酸化物層上の傾斜遷移層（３０）であって、前記酸化物層との界面において実質的に炭素を有さず、多孔ＳｉＯＨ層に向かって徐々に炭素が増大していく、前記傾斜遷移層と、
前記傾斜遷移層上の多孔ＳｉＣＯＨ（ｐＳｉＣＯＨ）層（２０）であって、この層全体に均質な組成を有する、前記多孔ＳｉＣＯＨ層と、
を含む、半導体デバイス構造。
【国際調査報告】
2010522433.tif 000017